(57)【要約】【課題】合成樹脂を用いてガラス様の色調を表現でき、かつ強度と加工容易性の両方を兼備する建築用資材を提供すること。【解決手段】芯材として機能する中空円筒形状の鋼管１と、この鋼管１の外表面に、接着剤２を介して被覆された有色層３と、この有色層３の外表面に被覆された透明又は半透明の外層４と、を備える外観視ガラス様を呈する資材であって、曲げ加工が可能であり、この曲げ加工時において白化現象が発生しない建築用資材を提供する。【選択図】  図１
2004211313.tif 000002
【特許請求の範囲】
【請求項１】
中空円筒形状の鋼管と、該鋼管の外表面に、接着剤を介して被覆された有色層と、該有色層の外表面に被覆された透明又は半透明の外層と、備える建築用資材。
【請求項２】
前記有色層と前記外層が同成分又は共通成分を有する熱可塑性樹脂によって形成されたことを特徴とする請求項１記載の建築用資材。
【請求項３】
前記熱可塑性樹脂は、エラストマー樹脂であることを特徴とする請求項２記載の建築用資材。
【請求項４】
手摺り材として用いられることを特徴とする請求項１〜３のいずれか一項に記載の建築用資材。
【発明の詳細な説明】
【０００１】
【発明の属する技術分野】
本発明は、建築用の内装資材に特に適する、鋼管と合成樹脂の複合資材に関する。より詳しくは、ガラス様の色調を有し、かつ曲げ加工が可能であるという特徴を備え、特に建物の手摺り等の内装部材として有用な資材に関する。
【０００２】
【従来の技術】
建物の各種内装部材に、合成樹脂材料を用いた資材が用いられることが多くなっている。この種の資材は、透明又は半透明の合成樹脂材料に所望の顔料を配合したり、更にはその配合方法を工夫したりすることによって、金属や木などの他の材料によって形成された資材と近似する外観色調（メタリック調や木目調等）表現できる。このため、前記資材は、建物の内装表現や内装資材の選択の幅を広げることに貢献している。
【０００３】
例えば、特許文献１には、手摺りの笠木カバー等に利用できる合成樹脂製建築用化粧材が開示されている。この化粧材は、着色された不透明合成樹脂製の内部層と、この内部層の表面に一体的に被覆される透明合成樹脂製の表面層を備え、この表面層にメタリック顔料が添加された構成を備えており、合成樹脂製資材でありながら金属調の外観を表現することができる。
【０００４】
また、特許文献２には、ポリ塩化ビニル樹脂のブリード現象（可塑剤が表面に滲出する現象）によるべた付きを無くして使用感を改良し、耐久性（耐候性）を向上するという着想によって提供された手摺材が開示されており、この手摺材は、手摺芯材の表面に形成されたポリ塩化ビニル樹脂層を更にアクリル製樹脂製薄膜層で被覆されている。
【０００５】
【特許文献１】
特開平４−２７７２５３号公報。
【特許文献２】
特開平６−２００６０３号公報（請求項、図１，図２参照）。
【０００６】
【発明が解決しようとする課題】
近年、例えば、空港、ホテル、病院、美容院、エステティックサロン、貴金属店、化粧品店等の建物の内装において、清潔感等を訴求するために、透明又は半透明のガラス製資材が用いられることが多くなっている。しかし、ガラス製資材は、強度が低いため、その取り扱いには細心の注意が必要であり、また、ガラス製資材は、加工に手間がかかる上に、加工コストも高いので、主に壁材、天井材等の面材として用いられることが多く、手摺り材等の棒材に適用することは難しかった。このため、建築関連業界等からは、ガラスの色調や雰囲気を表現できる棒状のガラス代替資材が求められていた。
【０００７】
そこで、本発明は、合成樹脂によりガラス様の色調を表現でき、かつ強度と加工容易性の両方を兼備する、鋼管と合成樹脂材料の新規複合材料構成からなる棒状の建築用資材を提供することを目的とする。
【０００８】
【課題を解決するための手段】
まず、本願では、中空円筒形状の鋼管と、この鋼管の外表面に、接着剤を介して被覆された有色層と、この有色層の外表面に被覆された透明又は半透明の外層と、備える建築用資材を提供する。
【０００９】
即ち、本発明に係る建築用資材は、その内側から順に、鋼管、接着剤層、有色層、透明又は半透明の外層を備えた層構造をなす内部空洞の管材である。これを外観視したときには、透明又は半透明をなす外層を通じて内部の有色層が透けて見えるとともに、鋼管の色自体及び鋼管表面の傷や汚れは、前記有色層によって被覆され、外部から視認できない構成となっている。
【００１０】
この構成により、本発明に係る建築用資材は、外観視、透明ガラスや磨りガラス製資材に近似する色調、雰囲気を表現できる。鋼管と外層の間に有色層を設けたことによって、鋼管の素地が見えるという心配が全くないことから、外層の透明度を充分に高めることができ、また、有色層の色を自由に選択することによって、ガラス調の外観表現の幅を広げることができる。
【００１１】
また、前記建築用資材を構成する有色層と外層について、同成分又は共通成分を有する熱可塑性樹脂を用いて形成するように工夫することによって、両層の相溶性を確保し、相互に確実に溶着させることができる。この結果、この建築用資材を曲げ加工等して負荷がかかった場合でも、有色層と外層が密着状態を維持できるため、両層間が剥離してしまうことがない。
【００１２】
また、有色層と外層の熱可塑性脂材料として、特にエラストマー樹脂を選択することによって、有色層と外層に柔軟性を付与できるとともに、外層には滑り止め効果も付与できる。
【００１３】
上記した本発明に係る建築用資材の用途は、本願において特に限定するものではないが、その形態が棒材（管材）であって、芯材として機能する鋼管に支持されて強度を有し、かつ曲げ加工が容易であること等の特徴を備えていることから、例えば、壁面、階段、バス、トイレ等に設置される手摺り材として特に好適である。
【００１４】
【発明の実施の形態】
以下、本発明に係る建築用資材の好適な実施形態について説明する。
【００１５】
まず、本発明に係る建築用資材（以下、単に「資材」と略称。）は、その内側から順に、鋼管、接着剤層、有色層、外層を備えた層構造を備える内部空洞の管材である。
【００１６】
中空円筒形状をなす鋼管は、資材の芯材としての役割を果たし、資材に剛性と強度を付与する。該鋼管の金属材料及びその製法は特に限定されず、例えば、鉄やステンレスにより従来公知の方法によって管状に形成すればよい。特に錆がないという点からステンレス製鋼管が望ましい。鋼管の口径や厚み等の形状は、目的に応じて自由に選択すればよい。
【００１７】
次に、本発明に係る建築用資材の外層は、透明又は半透明の合成樹脂で形成されており、例えば、ポリ塩化ビニル樹脂、ポリエチレン樹脂、ポリプロピレン樹脂、エラストマー樹脂、ポリスチレン樹脂、ポリエチレンテレフタレート樹脂、ポリメチルメタクリレート樹脂、ポリウレタン樹脂、ＡＢＳ樹脂、ＡＥＳ樹脂等の透明又は半透明の熱可塑性樹脂によって形成することができる。その透明度は、所望の外観に応じて適宜決定すればよく、磨りガラス調を所望するので有れば、透明度を低下させればよい。
【００１８】
ここで、外層の可視光線透過率にあっては、５％Ｔ以上が好ましい。これは、外層の可視光線透過率が５％Ｔ未満であると、ガラス様の外観色調が得られないからである。なお、本願における可視光線透過率は、島津製作所製・紫外可視光光度計ＵＶ−１６０Ａを用いて、波長４００〜８００ｎｍで測定した値である。
【００１９】
続いて、前記外層の内側に位置する有色層は、前記外層との相溶性を確保して強固に溶着するために、外層と同成分又は共通成分を有する合成樹脂によって形成するのが望ましい。
【００２０】
有色層の色味は特に限定されることなく、使用目的の外観に応じて選択すればよい。有色層の色は、単色に留まらず、複数色であったり、模様が施されていたりしてもよい。磨りガラス調の外観とする場合は、有色層は青か緑を選択するのが望ましい。なお、樹脂への着色方法は限定されず、顔料等を添加することによる着色方法の他、有色樹脂を用いてもよい。
【００２１】
なお、外層及び有色層は、材料コストと生産性及び曲げ加工時の白化現象防止の観点からは、ポリ塩化ビニル樹脂を採用するのが望ましく、曲げ加工時の白化現象防止及び滑り止め効果付与の観点からは、常温でゴム弾性を有するエラストマー樹脂を採用するのが特に望ましい。
【００２２】
有色層と上記鋼管は、接着剤を介して接着する。有色層がポリ塩化ビニル樹脂の場合は、クロロプレンゴム系、ニトリルゴム系、天然ゴム系、ポリ酢酸ビニル系、ポリアミド系、反応性アクリル系、ポリエステル系、シリコーン系接着剤を採用できる。有色層がポリエチレン樹脂である場合は、クロロプレンゴム系、ポリエステル系、ビニルブチラール・フェノール系、ゴムラテックス系（天然または合成ゴム、水系）接着剤を採用できる。有色層がポリプロピレン樹脂である場合は、クロロプレンゴム系、ポリエステル系、天然ゴム系、再生ゴム系接着剤を採用できる。有色層がエラストマー樹脂である場合は、クロロプレンゴム系、ニトリルゴム系、天然ゴム系、ポリ酢酸ビニル系、ポリアミド系、反応性アクリル系、ポリエステル系、シリコーン系接着剤を採用できる。有色層がポリスチレン樹脂である場合は、シアノアクリレート系、ビニルブチラール・フェノール系接着剤を採用できる。有色層がポリエチレンテレフタレート樹脂である場合は、反応性アクリル系、ポリエステル系接着剤を採用できる。有色層がポリメチルメタクリレート樹脂である場合は、クロロプレンゴム系、ニトリルゴム系、シアノアクリレート系接着剤を採用できる。有色層がポリウレタン樹脂である場合は、クロロプレンゴム系、ニトリルゴム系、ウレタンゴム系接着剤を採用できる。有色層がＡＢＳ樹脂である場合は、エポキシ樹脂系、シアノアクリレート系、反応性アクリル系、シリコーン系接着剤を採用できる。有色層がＡＥＳ樹脂である場合は、エポキシ樹脂系、シアノアクリレート系、反応性アクリル系、シリコーン系接着剤を採用できる。
【００２３】
本発明に係る資材の製造方法は、上記構成である資材が形成できれば特に限定されないが、該製造方法の好適な実施方法を説明すると、以下の通りである。
【００２４】
所定形状に成形された原管（鋼管）に、溶剤系接着剤を塗布し、乾燥設備に鋼管を通し溶剤を揮発させる。または、ホットメルト系接着剤を採用する場合は、誘導加熱設備によって原管を加熱し、押出機により該接着剤を被覆する。続いて、２層被覆用のクロスヘッドダイに、接着剤が塗布又は被覆された原管を通し、有色層及び外層の合成樹脂を溶融し、押出ながら被覆した後、冷却バスで被覆鋼管を冷却する。
【００２５】
【実施例】
図１は、本発明に係る資材の実施例の層構造を示す断面図である。なお、本実施例は、同資材の一実施例を示すものであり、本発明に係る資材は、これに限定されない。
【００２６】
まず、本実施例は、階段等に設置される手摺り材用の資材として形成したものであり、図１中の符号１は、内部中空である内口径２７ｍｍ、外口径３０ｍｍのステンレス製鋼管を表している。この鋼管１の外表面には、ポリエステル系接着剤２が、必要量充分に薄く塗布されている。
【００２７】
この接着剤２は、符号３で示された、ポリ塩化ビニル樹脂からなる有色層を鋼管１に接着する機能を発揮している。本実施例において、有色層３は、電気化学工業社製のポリ塩化ビニル系材料（ＳＢ２０２７  １７３０  緑）を０．５ｍｍの厚みで形成したものである。
【００２８】
前記有色層３の外表面には、有色層３同様のポリ塩化ビニル樹脂で形成された、外観視半透明の外層４が形成されている。この外層４の厚みは１．５ｍｍとした。
【００２９】
以上の構成である実施例は、外観視、淡い緑色を呈する磨りガラス調の雰囲気を醸しだすことから、例えば、空港、ホテル、病院、美容院、エステティックサロン、貴金属店、化粧品店等や更には一般住宅の建物の内装、特に、階段、バス、トイレ等に設置される手摺り材として好適であり、周囲に清潔感を訴求できるものとなる。
【００３０】
【発明の効果】
本発明に係る建築用資材は、中空円筒形状の鋼管と、この鋼管の外表面に、接着剤を介して被覆された有色層と、この有色層の外表面に被覆された透明又は半透明の外層と、備えているので、これを外観視したときには、透明又は半透明の外層を通じて内部の有色層が透けて見えるという効果とともに、鋼管の素地は、前記有色層によって被覆されて外部から視認できなくなるという効果を発揮する。
【００３１】
これらの相加効果によって、本発明に係る建築用資材は、外観視、透明又は半透明のガラス製又は磨りガラス製資材に近似する色調や雰囲気を充分に表現することができる。従って、本発明に係る建築用資材は、ガラス代替資材として利用することができる。特に、曲げ加工が可能であり、強度も充分であるので、従来ガラス製資材の適用が困難であった手摺り材等の建築用の棒材にも使用することができる。
【００３２】
また、有色層と外層を、同成分又は共通成分を有する合成樹脂を用いて形成するように工夫することによって両層を確実に溶着させることで、曲げ加工等した場合でも、有色層と外層が密着状態を維持できるようになるため、両層間の剥離を確実に防止することができる。
【００３３】
更に、有色層と外層の材料として、特にエラストマー樹脂を選択することによって、建築用資材の表面に滑り止め効果を付与することもできる。
【図面の簡単な説明】
【図１】本発明に係る建築用資材の一実施例の層構造を示す断面図
【符号の説明】
１  鋼管
２  接着剤（層）
３  有色層
４  （透明又は半透明の）外層
【図１】
2004211313.tif 000003